(57)【特許請求の範囲】
【請求項１】
Ｆｅ：０．２乃至０．６重量％、Ｓｉ：０．０３乃至０．２０重量％及びＴｉ：０．００５乃至０．０５重量％を含有し、残部がＡｌ及び不可避的不純物からなるアルミニウム合金板において、その表面に粒子径１乃至１０μｍの金属間化合物が２０００乃至４０００個／ｍｍ２存在すると共に、この粒子径１乃至１０μｍの金属間化合物の単位面積あたりの総個数を［Ｍ］、そのうちのＡｌ６Ｆｅの個数を［Ａｌ６Ｆｅ］としたとき、［Ａｌ６Ｆｅ］／［Ｍ］が０．３以下であることを特徴とするアルミニウム合金板。
【請求項２】
更に、Ｎｉを０．００５乃至０．２重量％含有することを特徴とする請求項１に記載のアルミニウム合金板。
【請求項３】
更に、Ｃｕを０．００５乃至０．０５重量％含有することを特徴とする請求項１に記載のアルミニウム合金板。
【請求項４】
更に、Ｂを１乃至５０重量ｐｐｍ含有することを特徴とする請求項１乃至３のいずれか１項に記載のアルミニウム合金板。
【請求項５】
Ｆｅ：０．２乃至０．６重量％、Ｓｉ：０．０３乃至０．２０重量％及びＴｉ：０．００５乃至０．０５重量％を含有し、残部がＡｌ及び不可避的不純物からなるアルミニウム合金鋳塊に５４０乃至６１０℃の温度で均質化処理を施す工程と、均質化処理後の鋳塊を熱間圧延する工程と、熱間圧延材を冷間圧延する工程と、を有し、表面に粒子径１乃至１０μｍの金属間化合物が２０００乃至４０００個／ｍｍ２存在すると共に、この粒子径１乃至１０μｍの金属間化合物の単位面積あたりの総個数を［Ｍ］、そのうちのＡｌ６Ｆｅの個数を［Ａｌ６Ｆｅ］としたとき、［Ａｌ６Ｆｅ］／［Ｍ］が０．３以下であるアルミニウム合金板を得ることを特徴とするアルミニウム合金板の製造方法。
【請求項６】
前記アルミニウム合金鋳塊は、更に、Ｎｉを０．００５乃至０．２重量％含有することを特徴とする請求項５に記載のアルミニウム合金板の製造方法。
【請求項７】
前記アルミニウム合金鋳塊は、更に、Ｃｕを０．００５乃至０．０５重量％含有することを特徴とする請求項５に記載のアルミニウム合金板の製造方法。
【請求項８】
前記アルミニウム合金鋳塊は、更に、Ｂを１乃至５０重量ｐｐｍ含有することを特徴とする請求項５乃至７のいずれか１項に記載のアルミニウム合金板の製造方法。
【発明の詳細な説明】
【０００１】
【発明の属する技術分野】
本発明は、建材等のように、エッチング処理した後、陽極酸化処理によりアルマイト被膜を形成して使用されるアルミニウム合金板及びその製造方法に関し、特に、エッチング面の均一性及び陽極酸化被膜の色調の均一性を高めたアルミニウム合金板及びその製造方法に関する。
【０００２】
【従来の技術】
建材等に用いられるアルミニウム板の中には、表面を粗面化し、更にその上にアルマイト皮膜を設け、必要に応じて、更にその表面に機能性皮膜（樹脂及び感光剤等）を設けたものがある。これらのアルミニウム板材は、表面の色調及び保水性、そして機能性皮膜の密着性等の特性が優れている必要がある。
【０００３】
一方、この粗面化処理としては、ボール研磨法及びブラシ研磨法等の機械的処理法と、塩酸若しくは硝酸を主体とする水溶液を電解液としてアルミニウム板表面を電気化学的に粗面化する電解粗面化処理法と、機械的処理法と電解粗面化処理法を組み合わせた粗面化処理方法とがある。また、水酸化ナトリウムを主体とする電解液中にアルミニウム板を浸漬して化学的にエッチングする方法もある。
【０００４】
ところで、建材等の用途においては、表面の色調を高めることと機能性皮膜とアルミニウム板材との密着性を向上させるために、粗面化処理によって均一で微細な凹凸（ピット）を形成できる材料が要求される。このような微細なピットを設けるためのアルミニウム板として、例えば、特開昭５８−２１０１４４号公報及び特開平５−３３１５８１号公報に記載された組成からなるものが提案されている。
【０００５】
【発明が解決しようとする課題】
しかしながら、上述した従来のアルミニウム合金においては、粗面化処理の条件によっては未エッチング部（アルミニウム合金板表面の粗面化処理されない部分）を完全になくすことは困難であり、特に、粗面化面のピットを微細化すると共に、粗面化処理のコストを低減するために、エッチング量（粗面化処理によるアルミニウム合金板の溶解量）を抑制した条件では、未エッチング部が発生し易いという問題点がある。
【０００６】
本発明はかかる問題点に鑑みてなされたものであって、粗面化処理条件によらず粗面化面におけるピットを均一化し、未エッチング部の発生を防止して、その上に形成される膜の密着性及び保水性を向上できると共に、表面の色調を向上させることができるアルミニウム合金板及びその製造方法を提供することを目的とする。
【０００７】
【課題を解決するための手段】
本発明に係るアルミニウム合金板は、Ｆｅ：０．２乃至０．６重量％、Ｓｉ：０．０３乃至０．２０重量％及びＴｉ：０．００５乃至０．０５重量％を含有し、残部がＡｌ及び不可避的不純物からなるアルミニウム合金板において、その表面に粒子径１乃至１０μｍの金属間化合物が２０００乃至４０００個／ｍｍ2存在すると共に、この粒子径１乃至１０μｍの金属間化合物の単位面積あたりの総個数を［Ｍ］、そのうちのＡｌ6Ｆｅの個数を［Ａｌ6Ｆｅ］としたとき、［Ａｌ6Ｆｅ］／［Ｍ］が０．３以下であることを特徴とする。
【０００８】
このアルミニウム合金板において、更に、Ｎｉを０．００５乃至０．２重量％、Ｃｕを０．００５乃至０．０５重量％、又はＢを１乃至５０重量ｐｐｍ含有することができる。
【０００９】
また、本発明に係るアルミニウム合金板の製造方法は、Ｆｅ：０．２乃至０．６重量％、Ｓｉ：０．０３乃至０．２０重量％及びＴｉ：０．００５乃至０．０５重量％を含有し、残部がＡｌ及び不可避的不純物からなるアルミニウム合金鋳塊に５４０乃至６１０℃の温度で均質化処理を施す工程と、均質化処理後の鋳塊を熱間圧延する工程と、熱間圧延材を冷間圧延する工程と、を有し、表面に粒子径１乃至１０μｍの金属間化合物が２０００乃至４０００個／ｍｍ２存在すると共に、この粒子径１乃至１０μｍの金属間化合物の単位面積あたりの総個数を［Ｍ］、そのうちのＡｌ６Ｆｅの個数を［Ａｌ６Ｆｅ］としたとき、［Ａｌ６Ｆｅ］／［Ｍ］が０．３以下であるアルミニウム合金板を得ることを特徴とする。
【００１０】
このアルミニウム合金板の製造方法において、前記アルミニウム合金鋳塊は、更に、Ｎｉを０．００５乃至０．２重量％、Ｃｕを０．００５乃至０．０５重量％、Ｂを１乃至５０重量ｐｐｍ含有することができる。
【００１１】
【発明の実施の形態】
以下、本発明について詳細に説明する。建材等の分野において、アルミニウム合金がエッチング及び陽極酸化処理を施して使用される場合、処理後の外観が均一であることが要求され、このために、エッチングにより形成される粗面を均一化し、光沢を均一化することと、陽極酸化被膜の色調を均一化することが必要である。
【００１２】
この場合に、アルミニウム合金中にはＦｅ−Ａｌ系の金属間化合物が存在し、これらはエッチングピットの起点として作用する。このため、これらの量及び分布を制御することが粗面の均一性を向上させるために必要である。この金属間化合物には、安定相（Ａｌ3Ｆｅ）と準安定相（Ａｌ6Ｆｅ）とが存在し、各金属間化合物とアルミニウムマトリクス（母材）との間には電気化学的特性に差異があるため、これらが混在していた場合には、ピットの均一性が著しく低下する。また、安定相が存在する領域と準安定相が存在する領域とでは陽極酸化被膜の色調が異なるため、両者が混在した場合においては、色調ムラが生じやすい。
【００１３】
そこで、本発明においては、材料の化学成分、金属間化合物個数及びこの金属間化合物中の順安定相の比率を制御することにより、エッチング面の均一性及び陽極酸化被膜色調の均一性を向上させる。
【００１４】
以下、本発明におけるアルミニウム合金板の組成限定理由について説明する。
【００１５】
Ｆｅ：０．２乃至０．６重量％
Ｆｅはアルミニウム合金板の主要構成成分である。また、Ｆｅはアルミニウム合金中において他の元素と結合し、Ａｌ−Ｆｅ系の金属間化合物を形成する。この金属間化合物は、再結晶粒を微細化し組織を均一化して機械的強度を維持する効果を有すると共に、粗面化処理時にピットの起点として作用するものである。Ｆｅ含有量が０．２重量％未満であると、金属間化合物が十分に形成されず粗面化ピットの反応起点数が不足するので、粗面化面の均一性が低下する。一方、Ｆｅ含有量が０．６重量％を超えると、粗大化合物が形成されることにより粗大なピットが形成されるので、粗面化面が不均一になる。従って、Ｆｅ含有量は０．２乃至０．６重量％とする。
【００１６】
Ｓｉ：０．０３乃至０．２０重量％
ＳｉはＦｅと同様に、Ａｌ−Ｆｅ−Ｓｉ系金属間化合物を形成し、粗面化処理時に粗面化ピットの反応起点として作用する。Ｓｉ含有量が０．０３重量％未満であると、金属間化合物が十分に形成されず、粗面化ピットの反応起点数が不足するので、粗面化面が不均一になる。一方、Ｓｉ含有量が０．２０重量％を超えると、粗大化合物が形成されることにより粗大なピットが形成されるので、粗面化面が不均一になると共に、陽極酸化被膜が黒色化して色調ムラの原因となる。従って、Ｓｉ含有量は０．０３乃至０．２０重量％とする。
【００１７】
Ｔｉ：０．００５乃至０．０５重量％
Ｔｉは、鋳造組織を微細化することにより結晶粒を微細化する作用を有する。Ｔｉ含有量が０．００５重量％未満であると、結晶粒の微細化効果を十分に得ることができない。一方、Ｔｉ含有量が０．０５重量％を超えると、結晶粒の微細化効果が飽和するため経済的に効果がなくなる共に、粗面化面にピットが不均一に形成される。従って、Ｔｉ含有量は０．００５乃至０．０５重量％とする。
【００１８】
アルミニウム合金板の表面に形成された金属間化合物のうち粒子径１乃至１０μｍのものの１ｍｍ2あたりの個数：２０００乃至４０００個／ｍｍ2
前述の如く、金属間化合物は粗面化ピットの反応起点として作用し、粗面化面を均一化する作用を有する。特に、アルミニウム合金板の表面に存在する金属間化合物のうちその粒子径が１乃至１０μｍであるものは、その均一化作用が極めて大きい。なお、本発明におけるアルミニウム合金板の表面とは粗面化処理が施された所謂粗面化面を含むものとする。粒子径１乃至１０μｍの金属間化合物が２０００個／ｍｍ2未満しか存在しないと、粗面化ピットの反応起点が十分に形成されず、未エッチング部（アルミニウム板表面の粗面化処理されない部分）の残存が顕著になる。一方、粒子径１乃至１０μｍの金属間化合物が４０００個／ｍｍ2を超えて存在すると、粗大なピットが形成されやすいので、粗面化面が不均一になる。従って、アルミニウム合金板の表面に形成された元素の一部又は全部からなる金属間化合物のうち粒子径１乃至１０μｍのものが２０００乃至４０００個／ｍｍ2存在するものとする。
【００１９】
粒子径１乃至１０μｍの金属間化合物の１ｍｍ2あたりの総個数を［Ｍ］個／ｍｍ2、Ａｌ6Ｆｅの１ｍｍ2あたりの個数を［Ａｌ6Ｆｅ］としたときの［Ａｌ6Ｆｅ］／［Ｍ］比：０．３以下
金属間化合物中のＡｌ6Ｆｅの存在比率を規定することが、粗面化面の均一性及び陽極酸化被膜の色調の均一性を向上させるために必要である。Ｆｅ−Ａｌ系の金属間化合物には、安定相（Ａｌ3Ｆｅ）及び準安定相（Ａｌ6Ｆｅ）が存在し、夫々電気化学的に特性に差異があるため、両者が混在した場合において粗面化ピットの形成状態に差異が生じ、粗面の均一性が著しく低下する。更に、安定相が存在する領域と準安定相が存在する領域では陽極酸化被膜に色調差（色調ムラ）が生じる。金属間化合物中のＡｌ6Ｆｅの存在比率、即ち、粒子径１乃至１０μｍの金属間化合物の１ｍｍ2あたりの個数を［Ｍ］個／ｍｍ2、Ａｌ6Ｆｅの１ｍｍ2あたりの個数を［Ａｌ6Ｆｅ］としたときの［Ａｌ6Ｆｅ］／［Ｍ］が０．３を超えると、粗面化ピットの形成状態の差異が顕著になり粗面化面の均一性が著しく劣化する共に、陽極酸化被膜の色調差が顕著になる。従って、［Ａｌ6Ｆｅ］／［Ｍ］は０．３以下とする。
【００２０】
Ｎｉ：０．００５乃至０．２重量％
Ｎｉは被処理材の化学溶解性を向上させ、より短時間で均一な粗面化面を得る作用を有する。Ｎｉ含有量が０．００５重量％未満であると、化学溶解性の向上効果が不十分である。一方、Ｎｉ含有量が０．２重量％を超えると、化学溶解性が過剰になり粗面化面の均一性が損なわれる。従って、アルミニウム合金板中にＮｉを含有させる場合は、その含有量を０．００５乃至０．２重量％とする。
【００２１】
Ｃｕ：０．００５乃至０．０５重量％
Ｃｕはアルミニウム合金中に固溶状態で存在し、アルミニウムマトリクスと金属間化合物との間の電位差を調整し、粗面化面の均一性を向上させる作用を有する。Ｃｕ含有量が０．００５重量％未満であると、電位を調整する作用が不十分となり、粗面化面の均一性を向上する効果が得られなくなる。一方、Ｃｕ含有量が０．０５重量％を超えると、アルミニウム合金板の表面に未エッチング部が発生し粗面化面が不均一になる。従って、アルミニウム合金板中にＣｕを含有させる場合は、その含有量を０．００５乃至０．０５重量％とする。
【００２２】
Ｂ：１乃至５０重量ｐｐｍ
通常、ＢはＴｉ−Ｂ母合金として結晶粒微細化剤として作用する。この結晶粒微細化作用は、固溶Ｔｉの減少と共に、Ｔｉ−Ｂ粒子が増加することにより、微細な核が増加することによって得られる。本願発明者等は、更に、Ｔｉ−Ｂの粒子数が増加することによって、粗面化面の均一性を向上する効果を得ることができることを見い出した。Ｂ含有量が１重量ｐｐｍ未満であると、電解不足によって粗面化ピットが不均一になることがある。一方、Ｂ含有量が５０重量ｐｐｍを超えると、Ｔｉ−Ｂ粒子の凝集により粗大な化合物が形成され、粗面化面が不均一になることがある。従って、アルミニウム合金板中にＢを含有させる場合は、その含有量を１乃至５０重量ｐｐｍとする。
【００２３】
なお、本発明におけるアルミニウム合金板は、不可避的不純物として、Ｍｇ、、Ｍｎ、Ｃｒ、Ｚｒ、Ｉｎ、Ｓｎ、Ｐｂ、Ｇａ、Ｚｎ及びＶがあり、Ｍｇ、Ｇａ及びＺｎの各成分においてはその含有量が夫々０．０５重量％以下、Ｍｎ、Ｃｒ及びＺｒの各成分においてはその含有量が夫々０．０３重量％以下、並びにＩｎ、Ｓｎ、Ｐｂ及びＶの各成分においてはその含有量が夫々０．０２重量％以下であれば、本発明の効果に悪影響を与えない。
【００２４】
また、本発明に係るアルミニウム合金板の製造方法においては、上述の如く化学組成を規定されたアルミニウム合金鋳塊を均質化処理し、熱間圧延し、冷間圧延してアルミニウム合金板を得る場合に、均質化処理温度を以下のように規定する。
【００２５】
均質化処理温度：５４０乃至６１０℃
アルミニウム合金鋳塊からアルミニウム合金板を圧延等により製造する場合、鋳塊を圧延する前に、所定温度で均質化処理することが必要である。均質化処理温度が５４０℃未満であると、Ａｌ−Ｆｅ系の金属間化合物において、準安定相（Ａｌ6Ｆｅ）から安定相（Ａｌ3Ｆｅ）に変態する場合に不安定であり、Ａｌ6Ｆｅの存在比率が過剰に高くなるため、粗面化ピットの分布が不均一になり陽極酸化被膜の色調差が顕著になると共に、粗面化面の均一性が低下する。一方、均質化処理温度が６１０℃を超えると、鋳塊中の固容量が大きくなり金属間化合物の個数が過剰に少なくなるので、粗面化ピットの反応起点が少なくなり均一な粗面化面を得ることができなくなる。従って、均一化処理温度は５４０乃至６１０℃とする。
【００２６】
なお、本発明方法においては、その他の製造条件は通常のアルミニウム合金板の製造条件によればよいが、均質化処理時間は成分偏析の解消及び経済性の観点から２乃至３０時間とするのが好ましい。また、熱間圧延の開始温度は、組織の均一化を図る観点から３５０乃至４５０℃とするのが好ましい。
【００２７】
更に、本発明においては、強度の適正化のために熱間圧延工程後、又は冷間圧延途中に中間焼鈍処理工程を設けることができる。また、冷間圧延板の平面性を向上させるために、レベラーを使用してアルミニウム合金板を矯正することができる。
【００２８】
【実施例】
以下、本発明に係るアルミニウム合金板の実施例について、その比較例と比較して具体的に説明する。
【００２９】
先ず、下記表１乃至表４に示す種々の化学組成を有する各アルミニウム合金鋳塊を面削して厚さを４７０ｍｍとし、５９０℃の温度で４時間の均質化処理を施した。次に、圧延開始温度を４３０℃に設定して熱間圧延し、更に冷間圧延、中間焼鈍及び冷間圧延を順次施すことにより、板厚が０．３ｍｍのアルミニウム合金板を製造した。そして、走査型電子顕微鏡（ＳＥＭ）を使用し各アルミニウム合金板の表面の反射電子線像を拡大率５００倍で観察した。次に、１個の視野の面積を０．０４ｍｍ2とになるようにして２５個の視野に対し写真を撮影しこの写真を画像解析して金属間化合物の個数を測定した。また、この表面に存在する金属間化合物のうち粒子径が１乃至１０μｍのものを任意で１００個選択して、更に、ＥＤＳ（Energy Dispersive Spectroscopy：エネルギー分散型Ｘ線分析装置）を使用して金属間化合物の組成を測定した。この測定方法により金属間化合物のうちＦｅの含有率が２５％以下であるものをＡｌ6Ｆｅとして、この個数からＡｌ6Ｆｅの存在比率を算出した。なお、圧延後表面処理を行なわない合金板の表面、及び圧延後４０℃、１０％の水酸化ナトリウム水溶液中で１０秒間溶解した金属板の表面に対し、電子顕微鏡による表面観察を行なったが、両条件において金属間化合物の個数及び粒子径が同等であったため、圧延後表面処理を行なわない合金板を実施例における代表値とした。
【００３０】
その後、得られたアルミニウム合金板に対して、下記表５に示す処理条件により、脱脂、中和洗浄を実施した後、交流電解粗面化処理を実施し、更に、電解により形成された酸化物等を除去するためにデスマット処理を施した。その後、デスマット処理を施した各サンプルを水洗及び乾燥し、これを一定の大きさに切り取って電解粗面化処理試験片を作製した。
【００３１】
また、得られたアルミニウム合金板に対して、下記表６に示す条件により化学粗面化処理を実施した。その後、粗面化処理を実施した各サンプルを水洗及び乾燥し、これを一定の大きさに切り取って化学粗面化処理試験片を作製した。
【００３２】
更に、得られたアルミニウム合金板に対して、下記表６に示す条件により化学粗面化処理を行った後、表７に示す条件により陽極酸化処理を実施した。その後、陽極酸化処理を実施した各サンプルを水洗及び乾燥し、これを一定の大きさに切り取って陽極酸化処理試験片を作製した。
【００３３】
【表１】
0003830301.tif 000002
【００３４】
【表２】
0003830301.tif 000003
【００３５】
【表３】
0003830301.tif 000004
【００３６】
【表４】
0003830301.tif 000005
【００３７】
【表５】
0003830301.tif 000006
【００３８】
【表６】
0003830301.tif 000007
【００３９】
【表７】
0003830301.tif 000008
【００４０】
その後、電界粗面化処理試験片及び化学粗面化処理試験片の粗面化表面を、走査型電子顕微鏡（ＳＥＭ）を使用して５００倍の倍率で写真を撮影し、得られた写真上において、総計１００ｃｍの線を引き、この線の下に写っているピットの大きさを測定し粗面化面の均一性を評価した。均一性の評価は、最小のピットと最大のピットとの大きさの差が２μｍ以下である場合は均一性が優良（◎）とし、同じく差が２μｍを超え３μｍ以下である場合は良好（○）とし、また、同じく差が３μｍを超える場合は不良（×）とした。
【００４１】
また、電解粗面化処理試験片及び化学粗面化処理試験片の粗面化表面を、走査電子顕微鏡（ＳＥＭ）を使用して３５０倍の倍率で写真を撮影し、得られた写真を基に粗面化されていない部分（未エッチング部）の面積を測定し、下記数式１より未エッチング率を算出することにより、未エッチング部を評価した。
【００４２】
【数１】
未エッチング率(％)＝（粗面化されていない部分の面積／全体の面積）×１００電解粗面化処理試験片の未エッチング部の評価は、上記数式１により算出された未エッチング率が５．０％以下の場合を優良（◎）とし、未エッチング率が５．０％を超え８．０％以下である場合は良好（○）とし、また、未エッチング率が８．０％を超える場合は不良（×）とした。
【００４３】
化学粗面化処理試験片の未エッチング部の評価は、未エッチング率が５．０％以下の場合を優良（◎）とし、未エッチング率が５．０％を超え１０．０％以下である場合は良好（○）とし、また、未エッチング率が１０．０％を超える場合は不良（×）とした。
【００４４】
陽極酸化処理試験片の評価は、１ｍ×１ｍの陽極酸化処理板の陽極酸化被膜を色差計を使用して任意に５０点測定したとき、Ｌ値の最大値と最小値との差が、１以下である場合は良好（○）とし、１以上である場合は不良（×）とした。
【００４５】
得られた結果を上記表１乃至表４に示す。上記表１に示すように、実施例Ａ１〜Ａ７は、各元素の含有量、金属間化合物の単位面積あたりの個数及びが金属間化合物中のＡｌ6Ｆｅの存在比率が本発明に規定した範囲内であるため、粗面の均一性評価、未エッチング部評価及び陽極酸化被膜評価のいずれも良好であった。
【００４６】
一方、比較例Ａ８は、Ｆｅ含有量が０．６９重量％であり、本発明範囲の上限を超えていると共に、化合物個数が４０７０個／ｍｍ2であり、本発明範囲の上限を超えているので、粗大なピットが形成されてピットの均一性が不良であった。比較例Ａ９は、Ｆｅ含有量が０．１８重量％であり、本発明範囲の下限未満であると共に、化合物個数が１８２０個／ｍｍ2であり、本発明範囲の下限未満であるので、粗面化ピットの反応起点数が不足し均一性評価及び未エッチング部評価が不良であった。比較例Ａ１０は、Ｓｉ含有量が０．０２重量％であり、本発明範囲の下限未満であると共に、化合物個数が１９９０個／ｍｍ2であり、本発明範囲の下限未満であるので、粗面化ピットの反応起点数が不足し均一性評価及び未エッチング部評価が不良であった。
【００４７】
比較例Ａ１２は、Ｔｉ含有量が０．００４重量％であり、本発明範囲の下限未満であるので、結晶粒微粒化効果が十分に得られず粗面の均一性が不良であった。比較例Ａ１３は、Ｔｉ含有量が０．０６重量％であり、本発明範囲の上限を超えているので、結晶粒微粒化効果が飽和するため均一性評価が不良であった。
【００４８】
また、表２に示すように、実施例Ｂ１〜Ｂ３は、各元素の含有量、金属間化合物の単位面積あたりの個数及びが金属間化合物中のＡｌ6Ｆｅの存在比率が本発明に規定した範囲内であることに加え、Ｎｉを所定量含有しているため、化学的溶解性が向上し一層短時間で均一な粗面化面を得ることができる。
【００４９】
比較例Ｂ４は、Ｎｉ含有量が０．３重量％であり、本発明に規定した好ましい範囲の上限を超えているので、粗面化処理時の化学溶解性が過剰になり均一性評価が不良になった。比較例Ｂ５は、Ｎｉ含有量が０．００４重量％であり、本発明に規定した好ましい範囲の下限未満であるので、粗面化処理時の化学溶解性の向上効果が不十分であり均一性評価及び未エッチング部評価は特に優れているものはなかった。
【００５０】
更に、表３に示すように、実施例Ｃ１及びＣ２は、各元素の含有量、金属間化合物の単位面積あたりの個数及びが金属間化合物中のＡｌ6Ｆｅの存在比率が本発明に規定した範囲内であることに加え、Ｃｕを所定量含有しているため、アルミニウムマトリクスと金属間化合物との間の電位差が調整されるので、粗面化面の均一性が一層向上した。
【００５１】
一方、比較例Ｃ３は、Ｃｕ含有量が０．３５重量％であり、請求項３に規定した範囲の上限を超えているので、均一性評価及び未エッチング部評価が不良になった。比較例Ｃ４は、Ｃｕ含有量が０．００４重量％であり、請求項３に規定した範囲の下限未満であるので、電解粗面化処理時における電位調整作用が不十分であり、均一性評価が特に優れたものではなかった。
【００５２】
更にまた、表４に示すように、実施例Ｄ１〜Ｄ３は、Ｂ含有量が請求項４に規定した範囲内であるので、均一性及び未エッチング部評価が優れていた。比較例Ｄ４及びＤ５は請求項４の範囲から外れるので、ピット均一性及び未エッチング部の評価が実施例Ｄ１〜Ｄ３よりも低かった。
【００５３】
次いで、本発明に係るアルミニウム合金板の製造方法の実施例について、その比較例と比較して具体的に説明する。
【００５４】
先ず、上記表１に示す実施例Ａ２と同一の化学組成を有するアルミニウム合金鋳塊を面削して厚さを４７０ｍｍとし、下記表８に示す種々の温度で均質化処理を施した。更に、熱間圧延、冷間圧延、中間焼鈍及び冷間圧延を順次施すことにより、板厚が０．３ｍｍのアルミニウム合金板を製造すると共に、得られた各アルミニウム合金板の表面に存在する金属間化合物のうち粒子径が１乃至１０μｍのものの個数及びＡｌ6Ｆｅの存在比率を前述した方法で測定した。次に、表５に示す処理条件にて各アルミニウム合金板に脱脂、中和洗浄を実施した後、交流電解粗面化処理を実施し、更に、電解により形成された酸化物等を除去するためにデスマット処理を施した。その後、デスマット処理を施した各サンプルを水洗及び乾燥し、これを一定の大きさに切り取って電解粗面化処理試験片を作製した。
【００５５】
また、得られたアルミニウム合金板に対して、上記表６に示す処理条件で化学粗面化処理による粗面化処理を実施した。その後、粗面化処理を実施した各サンプルを水洗及び乾燥し、これを一定の大きさに切り取って化学粗面化処理試験片を作製した。
【００５６】
更に、得られたアルミニウム合金板に対して、上記表７に示す処理条件で陽極酸化処理を実施した。その後、陽極酸化処理を実施した各サンプルを水洗及び乾燥し、これを一定の大きさに切り取って陽極酸化処理試験片を作製した。そして、各試験片について、前述した評価方法により粗面均一性評価、未エッチング部評価及び陽極酸化被膜評価を実施した。
【００５７】
【表８】
0003830301.tif 000009
【００５８】
上記表８に示すように、実施例Ｅ１〜Ｅ３は、各元素の含有量及び均質化処理温度が本発明方法に規定した範囲内であるため、表面に形成された金属間化合物のうち粒子径１乃至１０μｍのものが２０００乃至４０００個／ｍｍ2存在すると共に、Ａｌ6Ｆｅの存在比率が０．３以下となるため、粗面化面が均一で未エッチング率が少なく、陽極酸化被膜の色調差が少ない優れたアルミニウム合金板が得られた。
【００５９】
一方、比較例Ｅ４は、各元素の含有量は本発明方法に規定した範囲内であるが、均質化処理温度が６２０℃であり、本発明方法に規定した範囲上限を超えているので、得られた合金板において、金属間化合物の個数が２０００個／ｍｍ2以下と少なく、均一な粗面化面が得られないと共に、未エッチング率が不良になった。また、比較例Ｅ５は、各元素の含有量は本発明方法に規定した範囲内であるが、均質化処理温度が本発明方法に規定した範囲下限未満であるので、金属間化合物の粒子径が過剰に小さくなるため、得られた合金板の表面におけるＡｌ6Ｆｅの存在比率が０．３を超え、均一性評価が不良になった。更に、比較例Ｅ６においては、比較例Ｅ５と比べて更に均質化処理温度が低いため、得られた合金板の表面におけるＡｌ6Ｆｅの存在比率が一層高くなり、ピットの均一性評価が不良となると共に、未エッチング部評価も良好評価しか得ることができなかった。
【００６０】
【発明の効果】
以上詳述したように、本発明によれば、化学組成が適切に規定されていると共に、その表面に形成された金属間化合物中の粒子径１乃至１０μｍのものの単位面積あたりの個数を規定する共に、金属間化合物中のＡｌ6Ｆｅの存在比率を規定しているので、準安定相が少なく、安定相が主体となる表面を粗面化処理するので、エッチング面の均一性を高めることができると共に、陽極酸化被膜の色調ムラの発生を防止することができる。